МНОГОСЛОЙНЫЙ МАТЕРИАЛ

МНОГОСЛОЙНЫЙ МАТЕРИАЛ
Нолезная модель относится к области слоистых изделий, которые могут быть использованы в виде мягких многослойных материалов для изготовления оболочек дирижаблей, аэростатов и бонных заграждений, а также люминофорных устройств и защитной одежды.
Нзвестны различные комбинации исполнения мягких многослойных полимерных материалов (полиэтилена, пропилена, поливинила, поливинилацетата, поливинилхлорида, нейлона) в армированных и неармированных оболочках с разным количеством слоев (Патент США № 3.519.530, НКН 428-152, 1970 г.). Недостатки аналога: ограниченная область применения указанных материалов в оболочках воздухоплавательных аппаратов из-за неудовлетворения их климатическим, светостойким, огнестойким, износостойким и др. требованиям.
Известен многослойный материал в виде мягкой пятислойной оболочки аэростата, содерисащий внешний, средний и внутренний слои, изготовленные из полиуретана на основе сложного полиэфира с белым и черными пигментами соответственно, и промежуточные слои, расположенные между указанными выше слоями, выполненные из сложного полиэфира, один из которых имеет тканую основу, а другой основу из ориентированных волокон (Патент США № 4.762.295, В 64 F 1/14, 1988 г.).
Недостатки аналога: ограниченная область применения, сложность изготовления и высокая стоимость.
Известен также многослойный материал в виде мягкой шестислойной оболочки аэростата, выбранный в качестве ближайшего аналога, содержащий основной слой с тканой структурой и нанесенные на нем слои из
ii03 т OQBon тшаипмши „,«:..,
у-;- .Ив
i%: ;i-;P;S
МКИ: 7 В 32 В 7/00, 7/02
полимерных матери;алов, внешний слой из которых имеет светопоглощающие добавки, (Патент США № 5.118.558, В 32 В 7/00, 1992 г. ). При этом основной (третий по номеру с внешней стороны) слой материала выполнен из сложного полиэфира, с обеих сторон которого нанесены слои из полиуретана на основе простого полиэфира. Внешний и внутренний слои выполнены из полиуретана поликарбонатного типа, а слой, примыкаюш:ий к внутреннему слою, выполнен из сложного полиэфира. Паличие белого пигмента во внешнем слое уменьшает воздействие на оболочку ультрафиолетовых л)Д1ей.
Недостатки ближайшего аналога: сложность качественного изготовления многослойного материала и высокая его стоимость. Кроме того, такой материал имеет низкую морозостойкость, огнестойкость, прочность, износостойкость и светостойкость.
Техническим результатом, на который направлена полезная модель является снижение стоимости и упрош;ение технологии изготовления многослойного материала, а также повышение его морозостойкости, теплостойкости, прочности, износостойкости, огнестойкости и стойкости к воздействию атмосферы.
Этот результат достигается тем, что многослойный материал содержит основной слой с тканой структурой и нанесенные на нем слои из полимерных материалов, внешний слой которых имеет светопоглошаюшие добавки, при этом основной слой выполнен из полиэфирной или полиамидной ткани, или ткани из нитей ароматического полиамида, промазанной с обеих сторон раствором полиуретанового каучука в этилацетате или эмульсионным поливинилхлоридом с теплостойкими и адгезионными добавками, слои на обеих сторонах основного слоя выполнены из композиции поливинилхлорида и полиуретана или алифатического полиуретана с морозостойкими, светоотражаюшими и огнестойкими добавками и люминофорными пигментами, а внешний слой выполнен из поливинилхлорида
или вышезтсазанной композиции с люминофорными пигментами и морозостойкими добавками и нанесен с наружной стороны на слой из алифатического полиуретана или на слой из композиции поливинилхлорида и полиуретана , при этом композиция из поливинилхлорида и полиуретана содержит в соотношении (2-20):1 массовых частей соответственно поливинилхлорида и полиуретана, а в качестве морозостойкой добавки для композиции поливинилхлорида и полиуретана или поливинилхлорида используют пластификатор диактил себацинат (ДОС), светоотражающими и огнестойкими добавками являются соответственно двуокись титана TiO2 и трехокись сзфьмы Sb2 Оз , а для обеспечения теплостойких и адгезионных свойств поливинилхлорида и полиуретана используют соответственно связующие агенты Хафтфермиттлер марок 2001, 2007 (DE) и полиизоцианатовые добавки торговых марок Десмодур RE и Десмодур RFE (DE) . Светопоглощающие и одновременно прочностные и износостойкие свойства обеспечивают люминофорным пигментом из смеси диалюминийтетраоксида кальция с окисью алюминия.
Схематический чертеж заявленного многослойного материала прилагается. Многослойный материал состоит из основного слоя 1, на обеих сторонах которого нанесены слои 2, 3, а на слой 3 с наружной стороны нанесен внешний слой 4.
Основной слой 1 выполнен из полиэфирной или полиамидной ткани, или ткани из нитей ароматического полиамида, промазанной с обеих сторон раствором полиуретанового каучука в этилацетате или эмульсионным поливинилхлоридом с теплостойкими и адгезионными добавками. Слои 2 и 3 состоят из композиции поливинилхлорида и полиуретана или алифатического полиуретана с морозостойкими, светоотражающими и огнестойкими добавками и люминофорными пигментами. Внешний слой 4 выполнен из поливинилхлорида или выще упомянутой композиции поливинилхлорида и полиуретана с люминофорными пигментами и морозостойкими добавками. При этом композиция из поливинилхлорида и полиуретана содержит в соотношении (2-20): 1 массовых частей соответственно поливинияхлорида и полиуретана. Для обеспечения морозостойких свойств композиции поливинилхлорида и полиуретана или поливинилхлорида используют пластификатор диактил себацинат (ДОС). Светоотражающие и огнестойкие свойства многослойного материала обеспечивают соответственно добавками из двуокиси титана TiOa и трехокиси сурьмы Sbi Оз, а теплостойкими и адгезионными добавками для поливинилхлорида и полиуретана являются соответственно связующие агенты Хафтфермиттлер марок 2001, 2007 (DE) и полиизоцианатовые добавки торговых марок Десмодур RE и Десмодур RPE (DE). Светопоглощающие и одновременно прочностные и износостойкие свойства материала обеспечивают люминофорным пигментом из смеси диалюминийтетраоксида кальция с окисью алюминия. Возможность обеспечения указанных свойств отмеченным пигментом была выявлена в процессе отработки и испытания многослойного материала.
Для обеспечения повышенной прочности сцепления раствор полизфетанового каучука в этилацетате или эмульсионного поливинилхлорида наносят на обе стороны тканого материала 5 основного слоя 1 промазным способом за несколько проходов, а материалы слоев 2, 3 и слоя 4 из поливинилхлорида или композиции поливинилхлорида и полиуретана в пастообразном состоянии с помощью плавильных и нажимных валов наносят соответственно на основной слой 1 и на слой 3. Материалы слоев 2, 3 из алифатического полиуретана наносят на слой 1 промазным способом. Следует отметить, что нанесение на ткань поливинилхлоридполиуретановых и полиуретановых покрытий намного технологичнее по сравнению с покрытиями аналогичного назначения, которым заявленные покрытия мало уступают по другим показателям. Кроме того, полихлорвинилполиуретановая композиция уменьшает недостатки каждого из входящих в нее компонентов (например, большую жесткость поливинилхлорида и избыточную
пластичность полиуретана) и сохраняет при этом термопластичность, то есть позволяет сваривать материал по швам оболочки с помощью токов высокой частоты(ТВЧ).
Основные характеристики заявленного многослойного материала, подтвержденные экспериментальными данными, представлены в таблице.
Таблица
Примечание:
- В сварном шве. В обычных условиях материал расслоить не удается.
- Величины подтверждаются при испытаниях данного полимерного
покрытия на аналогичных основах.
Как следует из таблицы, заявленный многослойный материал может эксплуатироваться в температурном диапазоне от - 50° до + 50° С, обладает высокой герметичностью, морозостойкостью, огнестойкостью, теплостойкостью, прочностью, износостойкостью, светостойкостью и стойкостью к воздействию атмосферы. По сравнению с прототипом он более технологичен и имеет супдественно меньшую стоимость, которая достигается более простой технологией изготовления, меньшим расходом исходных компонентов и их стоимостью. В связи с отмеченным заявленный многослойный материал по своим свойствам может найти широкое применение при изготовлении мягких оболочек дирижаблей, аэростатов и бонных заграждений, а также люминофорных устройств и защитой одежды.
Авторы-заявители:
j.Mce/  А. Н. Поляков
СУУЙ
#7.;.. и. А. Старостин . ю.Г.Фукс  до,-. /А. В. Бекишев  Л.А.Доценко